ПАКЕТИРОВАННЫЙ МОДУЛЬ ДЛЯ ТЕРМОЭЛЕКТРИЧЕСКОГО ПРЕОБРАЗОВАНИЯ

1. Пакетированный модуль для термоэлектрического преобразования, имеющий структуру, в которой модуль для применения в высокотемпературной части и модуль для применения в низкотемпературной части наложены один на другой:
модуль для применения в высокотемпературной части является модулем для термоэлектрического преобразования, содержащим оксид металла в качестве каждого материала для термоэлектрического преобразования или модулем для термоэлектрического преобразования, содержащим сплав на основе кремния в качестве каждого материала для термоэлектрического преобразования;
модуль для применения в низкотемпературной части является модулем для термоэлектрического преобразования, содержащим сплав на основе висмута-теллура в качестве каждого материала для термоэлектрического преобразования; и
эластичный теплопередающий материал расположен между модулем для применения в высокотемпературной части и модулем для применения в низкотемпературной части.
2. Пакетированный модуль для термоэлектрического преобразования, имеющий структуру, в которой модуль для применения в высокотемпературной части и модуль для применения в низкотемпературной части наложены один на другой:
модуль для применения в высокотемпературной части является модулем для термоэлектрического преобразования, содержащим оксид металла в качестве каждого материала для термоэлектрического преобразования или модулем для термоэлектрического преобразования, содержащим сплав на основе кремния в качестве каждого материала для термоэлектрического преобразования;
модуль для применения в низкотемпературной части является модулем для термоэлектрического преобразования, содержащим сплав на основе висмута-теллура в качестве каждого материала для термоэлектрического преобразования,
пакетированный модуль для термоэлектрического преобразования дополнительно содержит охлаждающий элемент, расположенный на стороне поверхности охлаждения модуля для применения в низкотемпературной части; и
эластичный теплопередающий материал расположен между модулем для применения в низкотемпературной части и охлаждающим элементом.
3. Пакетированный модуль для термоэлектрического преобразования по п. 1, в котором охлаждающий элемент расположен на стороне поверхности охлаждения модуля для применения в низкотемпературной части, и эластичный теплопередающий материал расположен между модулем для применения в низкотемпературной части и охлаждающим элементом.
4. Пакетированный модуль для термоэлектрического преобразования по п. 1 или 3, в котором в дополнение к эластичному теплопередающему материалу металлическая пластина расположена между модулем для применения в высокотемпературной части и модулем для применения в низкотемпературной части.
5. Пакетированный модуль для термоэлектрического преобразования по любому из пп. 1-3,
причем каждый из модуля для применения в высокотемпературной части и модуля для применения в низкотемпературной содержит множество элементов для термоэлектрического преобразования, в которых один конец материала р-типа для термоэлектрического преобразования и один конец материала n-типа для термоэлектрического преобразования электрически соединены, и
множество элементов для термоэлектрического преобразования соединено последовательно посредством электрического соединения несоединенного конца материала р-типа для термоэлектрического преобразования одного элемента для термоэлектрического преобразования с несоединенным концом материала n-типа для термоэлектрического преобразования другого элемента для термоэлектрического преобразования, при этом
a
b
4
c
1-x
x
1-y
y
z
1
2
1
2
(i) элемент для термоэлектрического преобразования, образующий модуль для применения в высокотемпературной части, содержит материал р-типа для термоэлектрического преобразования в форме сложного оксида, представленного формулой: CaMCoO, в которой M представляет собой один или несколько элементов, выбранных из группы, состоящей из Na, K, Li, Ti, V, Cr, Μn, Fe, Ni, Cu, Zn, Pb, Sr, Ba, Al, Bi, Y и лантаноида, где 2,2≤a≤3,6; 0≤b≤0,8; 8≤c≤10; и материал n-типа для термоэлектрического преобразования в форме сложного оксида, представленного формулой: CaM MnM O, в которой М представляет собой по меньшей мере один элемент, выбранный из группы, состоящей из Се, Pr, Nd, Sm, Eu, Gd, Yb, Dy, Ho, Er, Tm, Tb, Lu, Sr, Ba, Al, Bi, Y и La; M представляет собой по меньшей мере один элемент, выбранный из группы, состоящей из Та, Nb, W и Mo; и х, y и z находятся в интервалах 0≤х≤0,5, 0≤y≤0,2, 2,7≤z≤3,3; или
1-x
x
1,6-1,8
3-x
x
y
z
a
a
a
1
2
1
2
элемент для термоэлектрического преобразования, образующий модуль для применения в высокотемпературной части, содержит материал р-типа для термоэлектрического преобразования в виде сплава на основе кремния, представленного формулой: MnM Si, в которой M представляет собой один или несколько элементов, выбранных из группы, состоящей из Ti, V, Cr, Fe, Ni и Cu; 0≤х≤0,5; и материал n-типа для термоэлектрического преобразования в виде сплава на основе кремния, представленного формулой: MnM SiAlM , в которой М представляет собой по меньшей мере один элемент, выбранный из группы, состоящей из Ti, V, Cr, Fe, Со, Ni и Cu; M представляет собой по меньшей мере один элемент, выбранный из группы, состоящей из В, Р, Ga, Ge, Sn и Bi, где 0≤х≤3,0, 3,5≤y≤4,5, 2,5≤z≤3,5 и 0≤а≤1; и
2-x
x
3
2
3-x
x
(ii) элемент для термоэлектрического преобразования, образующий модуль для применения в низкотемпературной части, содержит материал р-типа для термоэлектрического преобразования в виде сплава на основе висмута-теллура, представленного формулой: BiSbTe, в которой 0,5≤х≤1,8; и материал n-типа для термоэлектрического преобразования в виде сплава на основе висмута-теллура, представленного формулой: BiTeSe, в которой 0,01≤х≤0,3.
6. Пакетированный модуль для термоэлектрического преобразования по любому из пп. 1-3, в котором эластичным теплопередающим материалом является пастообразный материал на основе смолы или листовой материал на основе смолы, каждый из которых имеет удельное термическое сопротивление примерно 1 м·К/Вт или менее.
7. Пакетированный модуль для термоэлектрического преобразования по п. 4, в котором металлической пластиной является алюминиевая пластина.
8. Пакетированный модуль для термоэлектрического преобразования по п. 4,
причем каждый из модуля для применения в высокотемпературной части и модуля для применения в низкотемпературной содержит множество элементов для термоэлектрического преобразования, в которых один конец материала р-типа для термоэлектрического преобразования и один конец материала n-типа для термоэлектрического преобразования электрически соединены, и
множество элементов для термоэлектрического преобразования соединено последовательно посредством электрического соединения несоединенного конца материала р-типа для термоэлектрического преобразования одного элемента для термоэлектрического преобразования с несоединенным концом материала n-типа для термоэлектрического преобразования другого элемента для термоэлектрического преобразования, при этом
a
b
4
c
1-x
x
1-y
y
z
1
2
1
2
(i) элемент для термоэлектрического преобразования, образующий модуль для применения в высокотемпературной части, содержит материал р-типа для термоэлектрического преобразования в форме сложного оксида, представленного формулой: CaMCoO, в которой M представляет собой один или несколько элементов, выбранных из группы, состоящей из Na, K, Li, Ti, V, Cr, Μn, Fe, Ni, Cu, Zn, Pb, Sr, Ba, Al, Bi, Y и лантаноида, где 2,2≤a≤3,6; 0≤b≤0,8; 8≤c≤10; и материал n-типа для термоэлектрического преобразования в форме сложного оксида, представленного формулой: CaM MnM O, в которой М представляет собой по меньшей мере один элемент, выбранный из группы, состоящей из Се, Pr, Nd, Sm, Eu, Gd, Yb, Dy, Ho, Er, Tm, Tb, Lu, Sr, Ba, Al, Bi, Y и La; M представляет собой по меньшей мере один элемент, выбранный из группы, состоящей из Та, Nb, W и Mo; и х, y и z находятся в интервалах 0≤х≤0,5, 0≤y≤0,2, 2,7≤z≤3,3; или
1-x
x
1,6-1,8
3-x
x
y
z
a
a
a
1
2
1
2
элемент для термоэлектрического преобразования, образующий модуль для применения в высокотемпературной части, содержит материал р-типа для термоэлектрического преобразования в виде сплава на основе кремния, представленного формулой: ΜnΜ Si, в которой M представляет собой один или несколько элементов, выбранных из группы, состоящей из Ti, V, Cr, Fe, Ni и Cu; 0≤х≤0,5; и материал n-типа для термоэлектрического преобразования в виде сплава на основе кремния, представленного формулой: MnM SiAlM , в которой М представляет собой по меньшей мере один элемент, выбранный из группы, состоящей из Ti, V, Cr, Fe, Со, Ni и Cu; M представляет собой по меньшей мере один элемент, выбранный из группы, состоящей из В, Р, Ga, Ge, Sn и Bi, где 0≤х≤3,0, 3,5≤y≤4,5, 2,5≤z≤3,5 и 0≤а≤1; и
2-x
x
3
2
3-x
x
(ii) элемент для термоэлектрического преобразования, образующий модуль для применения в низкотемпературной части, содержит материал р-типа для термоэлектрического преобразования в виде сплава на основе висмута-теллура, представленного формулой: BiSbTe, в которой 0,5≤х≤1,8; и материал n-типа для термоэлектрического преобразования в виде сплава на основе висмута-теллура, представленного формулой: BiTeSe, в которой 0,01≤х≤0,3.